КЕРАМИЧЕСКАЯ МАССА ДЛЯ ПРОИЗВОДСТВА КИРПИЧА
CERAMIC MASS FOR BRICK MAKING

Изобретение относится к области технологии силикатов и касается составов керамических масс для производства кирпича.
Известна керамическая масса следующего состава, мас.%: глина тугоплавкая 20,0-30,0; кварциты 70,0-80,0 [1].
Задачей изобретения является повышение прочности кирпича, полученного из керамической массы.
Технический результат достигается тем, что керамическая масса для производства кирпича, содержащая глину тугоплавкую, кварциты, дополнительно содержит циркон и портландцемент при следующем соотношении компонентов, мас.%: глина тугоплавкая 57,0-62,0; размолотые до прохождения через сетку №014 кварциты 30,0-34,0; размолотый до прохождения через сетку №014 циркон 2,0-3,0; портландцемент 5,0-7,0.
В таблице приведены составы керамической массы для производства кирпича.
В составе керамической массы могут быть использованы глины тугоплавкие любых месторождений; кварциты, химический состав которых представлен, главным образом, кварцем; циркон - минерал, ортосиликат циркония; портландцемент любой марки.
Компоненты дозируют в требуемых количествах. Кварциты и циркон размалывают (до прохождения через сетку №014), смешивают с портландцементом, добавляют измельченную глину тугоплавкую и вновь смешивают. Массу увлажняют до 18-25% и формуют из нее пластическим способом кирпич, который сушат до влажности не более 6% и обжигают при температуре 1220-1250°C.
Источники информации
1. SU 1542932, C04B 33/00, 1990.